(57)【要約】  ≧９５％マグネタイト（Ｆｅ３Ｏ４）を含み、透過型電子顕微鏡を用いて測定される７〜２７ｎｍの粒径サイズ、及び６０〜８０ｅｍｕ／ｇの磁化強度（Ｍｓ）を有する酸化鉄ナノ粒子が開示される。また、被覆された酸化鉄ナノ粒子、当該酸化鉄ナノ粒子の製造方法及びそれを含む物品が開示される。
2018530513.tif 000002
【特許請求の範囲】
【請求項１】
≧９５％マグネタイト（Ｆｅ３Ｏ４）を含み、以下の特性：
透過型電子顕微鏡を用いて測定される７〜２７ｎｍ（例えば、１２〜２５ｎｍ、２０〜２３ｎｍ等）の粒径サイズ、及び
６０〜８０ｅｍｕ／ｇ（例えば、６５〜７５ｅｍｕ／ｇ、６７〜７０ｅｍｕ／ｇ等）の磁化強度（Ｍｓ）
を有する酸化鉄ナノ粒子。
【請求項２】
８５〜９９％の結晶化度（例えば、９０〜９５％）、及び／又は
実質的に球形の形状
を有する請求項１に記載の酸化鉄ナノ粒子。
【請求項３】
０．１５〜０．２５（例えば、０．１６〜０．２５、０．１７〜０．２０等）の多分散性指数を有する請求項１又は２に記載の酸化鉄ナノ粒子。
【請求項４】
０．１９〜１．８４ｅｍｕ／ｇ（例えば、０．２５〜１．５０ｅｍｕ／ｇ、０．５０〜１．００ｅｍｕ／ｇ）の残留磁気、及び
３．２９〜１４．７１ｋＡ／ｍ（例えば、４．２０〜１１．００ｋＡ／ｍ、５．００〜８．５０ｋＡ／ｍ等）の保磁力（Ｈｃ）
を有する請求項１〜３のいずれか１項に記載の酸化鉄ナノ粒子。
【請求項５】
−３３〜−４９ｍＶ（例えば、−４５〜−４８ｍＶ、４６．７ｍＶ等）のゼータ電位を有する請求項１〜４のいずれか１項に記載の酸化鉄ナノ粒子。
【請求項６】
前記酸化鉄ナノ粒子の表面を被覆する被覆剤を更に含む請求項１〜５のいずれか１項に記載の酸化鉄ナノ粒子。
【請求項７】
前記被覆された酸化鉄ナノ粒子が、
透過型電子顕微鏡を用いて測定される６〜２５ｎｍ（例えば、８〜２３ｎｍ）の粒径サイズ、及び／又は
６２〜７５ｅｍｕ／ｇ（例えば、６５〜６８ｅｍｕ／ｇ）の磁化強度（Ｍｓ）
を有する請求項６に記載の酸化鉄ナノ粒子。
【請求項８】
前記被覆剤が、オレイン酸、ヘキサデカン酸、テトラデカン酸、ドデカン酸、ウンデカン酸、デカン酸、ステアリン酸、ヘキサン酸、ノナン酸、トリデカン酸、ペンタデカン酸、ヘプタデカン酸、メルカプトシラン及びアミノシランからなる群から選択される請求項６又は７に記載の酸化鉄ナノ粒子。
【請求項９】
前記被覆剤がオレイン酸である請求項８に記載の酸化鉄ナノ粒子。
【請求項１０】
前記被覆剤が、前記酸化鉄ナノ粒子の前記表面上の単層被覆、２層被覆又は多層被覆を形成している請求項６〜９のいずれか１項に記載の酸化鉄ナノ粒子。
【請求項１１】
０．１３〜０．２５（例えば、０．１４〜０．２０）の多分散性指数を有する請求項６〜１０のいずれか１項に記載の酸化鉄ナノ粒子。
【請求項１２】
前記酸化鉄ナノ粒子が、
０．８０〜１．０７ｅｍｕ／ｇ（例えば、０．８５〜１．００ｅｍｕ／ｇ）の残留磁気、及び／又は
６．４７〜８．５７ｋＡ／ｍ（例えば、６．９５〜７．７５ｋＡ／ｍ）の保磁力（Ｈｃ）
を有する請求項６〜１１のいずれか１項に記載の酸化鉄ナノ粒子。
【請求項１３】
前記被覆された酸化鉄ナノ粒子が、
（ｉ）−４５〜−５５ｍＶ（例えば、−５０〜−５１ｍＶ）のゼータ電位を有し、及び／又は
（ｉｉ）酸化を受けた際に、１％〜６％（例えば、２％〜５．５％、５．２％等）だけ低下する磁気強度を有し、及び／又は
（ｉｉｉ）２０日から１００日（例えば、３０日から９０日、３０日から９０日等）の間、水又は水／ラテックス媒体中で安定である
請求項６〜１２のいずれか１項に記載の酸化鉄ナノ粒子。
【請求項１４】
酸化鉄ナノ粒子（例えば、請求項１〜５に記載の酸化鉄ナノ粒子）の製造方法であって、前記プロセスが、
（ｉ）ＦｅＣｌ２（又はその溶媒和物）及びＦｅＣｌ３（又はその溶媒和物）の混合物を溶媒中に供給し、当該混合物をＮＨ４ＯＨと反応させて、酸化鉄ナノ粒子を含む第１スラリーを形成する工程と、
（ｉｉ）前記第１スラリーから前記酸化鉄ナノ粒子を分離する工程と、
（ｉｉｉ）前記被覆されていない酸化鉄ナノ粒子を溶媒で洗浄して、被覆されていない酸化鉄ナノ粒子のウェットケーキを形成する工程と
を含む製造方法。
【請求項１５】
前記分離する工程（ｉｉ）及び前記洗浄する工程（ｉｉｉ）が、
（ａ）前記第１スラリーに磁力を印加して、前記酸化鉄ナノ粒子を沈降させ、前記溶媒をデカントする工程、及び
（ｂ）溶媒を加えて、第２スラリーを形成し、その後、前記第１スラリーに磁力を印加して、前記酸化鉄ナノ粒子を沈降させ、前記溶媒をデカントしてウェットケーキを形成する工程、及び任意で
（ｃ）工程（ｂ）を１回以上繰り返す工程
を含む請求項１４に記載の製造方法。
【請求項１６】
（ａ）ＦｅＣｌ２がＦｅＣｌ２・４Ｈ２Ｏ溶媒和物として存在し、ＦｅＣｌ３がＦｅＣｌ３・６Ｈ２Ｏ溶媒和物として存在し、及び／又は
（ｂ）ＦｅＣｌ２及び／又はＦｅＣｌ３が溶媒和物として存在する場合に、用いられる前記溶媒和物のモル数に基づいてモル比が計算されるという条件で、ＦｅＣｌ２（又はその溶媒和物）及びＦｅＣｌ３（又はその溶媒和物）が、０．５：３〜１：１（例えば、０．７５：２〜１：１．７５、１：１．５等）のモル比で存在する
請求項１４又は１５に記載の製造方法。
【請求項１７】
工程（ｉ）において、
（ａ）溶媒は水であり、及び／又は
（ｂ）ＮＨ４ＯＨは１２Ｍの水溶液であり、１００ｍＬ／分の速さで混合物に加え、及び／又は
（ｃ）機械式の攪拌機を用いて、１００ｒｐｍ〜１０００ｒｐｍ（例えば、２００ｒｐｍ〜７００ｒｐｍ、５００ｒｐｍ等）の速さで前記混合物及び前記第１スラリーを撹拌し、
（ｄ）前記反応の前記温度が５０〜７０℃（例えば、５５〜６５℃、６０℃等）であり、及び／又は
（ｅ）ＮＨ４ＯＨを全量加えた後、前記第１スラリーを２０分〜１２０分、例えば９０分等の間撹拌し、及び／又は
（ｆ）ＮＨ４ＯＨを全量加えた後、前記第１スラリーが９．５以下のｐＨを有するまで前記反応を継続する
請求項１４〜１６のいずれか１項に記載の製造方法。
【請求項１８】
前記酸化鉄ナノ粒子が、
（ｉ）≧９５％マグネタイト（Ｆｅ３Ｏ４）を含み、及び／又は
（ｉｉ）６０〜８０ｅｍｕ／ｇ（例えば、６５〜７５ｅｍｕ／ｇ、６７〜７０ｅｍｕ／ｇ等）の磁化強度（Ｍｓ）を有し、及び／又は
（ｉｉｉ）−３３〜−４９ｍＶ（例えば、−４５〜−４８ｍＶ、−４６．７ｍＶ等）のゼータ電位を有し、及び／又は
（ｉｖ）透過型電子顕微鏡を用いて測定した際、７〜２７ｎｍ（例えば、１２〜２５ｎｍ、２０〜２３ｎｍ等）の粒子サイズを有する
請求項１４〜１７のいずれか１項に記載の製造方法。
【請求項１９】
前記プロセスが、
（ａ）請求項１４〜１８のいずれか１項に記載の製造方法で作製した酸化鉄ナノ粒子を提供する工程と、
（ｂ）前記被覆されていない酸化鉄ナノ粒子を被覆剤と混合して混合物を提供し、そこから被覆された酸化鉄ナノ粒子を製造する工程と
を含む後のプロセスにおいて、被覆された酸化鉄ナノ粒子を形成することを更に含む請求項１４〜１８のいずれか１項に記載の製造方法。
【請求項２０】
工程（ａ）において、前記酸化鉄ナノ粒子を酸化鉄ナノ粒子のウェットケーキとして提供する（例えば、ウェットケーキは前記ナノ粒子と水とを含む）請求項１９に記載の製造方法。
【請求項２１】
工程（ｂ）において、前記被覆剤を前記酸化鉄ナノ粒子に０．２：１より大きい重量／重量の比（例えば、２．５：１〜２：１、３：１〜１：１等）で加える請求項１９又は２０に記載の製造方法。
【請求項２２】
工程（ｂ）において、前記混合物を第２期間の間超音波処理して前記被覆された酸化鉄ナノ粒子を提供する前に、前記混合物に第１期間の間機械的混合を施す（例えば、前記第１期間は１分間〜１時間であり、前記超音波処理は５分間〜１０時間、１５分間〜２時間等、例えば１時間である）請求項１９〜２１のいずれか１項に記載の製造方法。
【請求項２３】
前記超音波処理の出力が８５〜９０Ｗである請求項２２に記載の製造方法。
【請求項２４】
前記被覆された酸化鉄ナノ粒子が、
（ｉ）≧９５％マグネタイト（Ｆｅ３Ｏ４）を含み、及び／又は
（ｉｉ）６２〜７５ｅｍｕ／ｇ（例えば、６５〜６８ｅｍｕ／ｇ）の磁化強度（Ｍｓ）を有し、及び／又は
（ｉｉｉ）−４５〜−５５ｍＶ（例えば、−５０〜−５１ｍＶ）のゼータ電位を有し、及び／又は
（ｉｖ）酸化を受けた際に、１％〜６％（例えば、２％〜５．５％、５．２％等）だけ低下する磁気強度を有し、及び／又は
（ｖ）２０日から１００日（例えば、３０日から９０日、３０日から９０日等）の間、水又は水／ラテックス媒体中で安定であり、及び／又は
（ｖｉ）透過型電子顕微鏡を用いて測定される６〜２５ｎｍ（例えば、８〜２３ｎｍ）の粒子サイズを有する
請求項１９〜２４のいずれか１項に記載の製造方法。
【請求項２５】
工程（ｂ）において、前記被覆された酸化鉄ナノ粒子を均一に分散させる請求項１９〜２４のいずれか１項に記載の製造方法。
【請求項２６】
前記プロセスが、
（ｃ）前記被覆された酸化鉄ナノ粒子を、材料の溶液又は材料の溶融した形態（例えば、ポリマー溶液、溶融したポリマー、あるいは、反応及び／又は硬化することができて、ポリマー材料、紙前駆体、段ボール前駆体若しくは布前駆体、又はより詳細には、合成ラテックス溶液、例えばニトリルゴム（ＮＢＲ）等を形成する反応混合物）溶液に加えて、含浸酸化鉄ナノ粒子混合物を形成する工程
を更に含む請求項１９〜２５のいずれか１項に記載の製造方法。
【請求項２７】
前記プロセスが、
（ｄ）前記含浸酸化鉄ナノ粒子混合物からの物品、又は前記含浸酸化鉄ナノ粒子混合物を含む物品を形成する工程
を更に含む請求項２６に記載の製造方法。
【請求項２８】
前記被覆剤が、オレイン酸、ヘキサデカン酸、テトラデカン酸、ドデカン酸、ウンデカン酸、デカン酸、ステアリン酸、ヘキサン酸、ノナン酸、トリデカン酸、ペンタデカン酸、ヘプタデカン酸、メルカプトシラン及びアミノシランからなる群から選択される請求項１９〜２７のいずれか１項に記載の製造方法。
【請求項２９】
前記被覆剤がオレイン酸である請求項２８に記載の製造方法。
【請求項３０】
請求項１〜１８のいずれか１項に記載の酸化鉄ナノ粒子を含む材料を含む物品。
【請求項３１】
前記酸化鉄ナノ粒子が実質的に均一に前記材料の全体に亘って分布している請求項３０に記載の物品。
【発明の詳細な説明】
【技術分野】
【０００１】
本発明は、安定なスラリーとして形成され得る酸化鉄ナノ粒子の製造方法に関する。当該ナノ粒子及び／又は当該スラリーは小さな粒子サイズを有し、また、被覆（又は、被膜、コーティング、coating）層が当該酸化鉄ナノ粒子上に形成される際、ポリマー母材における優れた分散特性を有する。
【背景技術】
【０００２】
酸化鉄ナノ粒子は、より大きい等価な材料と比較した特有の特徴を有する。酸化鉄ナノ相、例えばマグネタイト（Ｆｅ３Ｏ４）、マグヘマイト（γ−Ｆｅ２Ｏ３）及びヘマタイト（α−Ｆｅ２Ｏ３）等の中で、マグネタイトは飽和磁化値が高いため頻繁に用いられる。従って、酸化鉄（Ｆｅ３Ｏ４）マグネタイトナノ粒子は、生物医学的用途、鉱物分離、磁気光学材料及びマイクロ波フィルタに関して重大な関心を受けている。しかし、酸化鉄ナノ粒子は、非常に高い付着特性を有しており、酸化鉄ナノ粒子が互いに凝集する傾向があるという結果をもたらす。この現象は、酸化鉄ナノ粒子が、大きな表面エネルギー（＞１００ｄｙｎ／ｃｍ−１）と共に、粒子間の強い磁気双極子間相互作用を有するためである。この問題は酸化鉄ナノ粒子の使用を制限する。従って、工業用途について、酸化鉄ナノ粒子の分散/凝集現象を制御して、それらを機能材料及び製品に適用する技術を開発することが非常に重要である。水性媒体中でのＦｅ３Ｏ４ナノ粒子の分散安定性を改善するために、修飾剤（modifier）で酸化鉄表面を修飾して有効な斥力を生み出すことが必要である。それに加えて、保護シェルは磁気特性を安定化するだけでなく、酸素による酸化に対して磁性ナノ粒子を更に保護するのに用いることもできる。修飾剤（modifying agent）は酸化鉄ナノ粒子の凝集を防止できなければならず、環境のために例えば硫黄等の有害な元素を含まず、また、マグネタイトと界面活性剤との間の相互作用を損なわない。米国特許出願公開２０１３／０３３０２８０号には、架橋したラミネート生体適合性ポリマーで被覆されたロッド形状の酸化鉄ナノ粒子が開示されている。しかし、磁気強度が述べられておらず、また、製造された酸化鉄ナノ粒子のサイズは大き過ぎ、且つ範囲が広過ぎて（１００〜５００ｎｍ）、多くの用途における使用、例えば手袋の製造において天然及び／又は合成ゴムと組み合わせて使用のための有効な酸化鉄ナノ粒子を低供することができない。当該磁気特性は、製造プロセスにおいて破れた手袋の存在を検出するのに有用であり得る。
【発明の概要】
【発明が解決しようとする課題】
【０００３】
本発明は、マグネタイト構造を有する黒色酸化鉄ナノ粒子スラリーを製造する方法を提供し、当該方法は、第１段階において６０℃で酸化鉄をＮＨ４ＯＨで沈殿させ、その後、脱イオン水での洗浄工程を行うこと含む。第２段階において、オレイン酸を酸化鉄スラリーと混合して、酸化鉄ナノスラリーを均一に分散した。次に、得られた酸化鉄ナノ粒子を形成状態（又は、形成後、as formed）で用いることができ、あるいは、母材又は媒体（例えば、ＮＢＲ（ニトリルブタジエンゴム）、チタニア、酸化亜鉛、シリカ、アルミニウム等）に入れてよい。得られた酸化鉄ナノ粒子は、他の酸化鉄ナノ粒子と比較して優れた特性を有する。
【課題を解決するための手段】
【０００４】
従って、本発明の第１の態様において、
≧９５％（又は、９５％以上の、≧95%）マグネタイト（Ｆｅ３Ｏ４）を含み、以下の特性：
透過型電子顕微鏡を用いて測定される７〜２７ｎｍ（例えば、１２〜２５ｎｍ、２０〜２３ｎｍ等）の粒径サイズ、及び
６０〜８０ｅｍｕ／ｇ（例えば、６５〜７５ｅｍｕ／ｇ、６７〜７０ｅｍｕ／ｇ等）の磁化強度（Ｍｓ）
を有する酸化鉄ナノ粒子が提供される。
【０００５】
本発明のある実施形態において、酸化鉄ナノ粒子は、
８５〜９９％（例えば、９０〜９５％）の結晶化度（又は、結晶化割合、結晶化パーセンテージ、percentage crystallininty）、
実質的に球形の形状、
０．１５〜０．２５（例えば、０．１６〜０．２５、０．１７〜０．２０等）の多分散性指数、
０．１９〜１．８４ｅｍｕ／ｇ（例えば、０．２５〜１．５０ｅｍｕ／ｇ、０．５０〜１．００ｅｍｕ／ｇ）の残留磁気、
３．２９〜１４．７１ｋＡ／ｍ（例えば、４．２０〜１１．００ｋＡ／ｍ、５．００〜８．５０ｋＡ／ｍ等）の保磁力（Ｈｃ）、
−３３〜−４９ｍＶ（例えば、−４５〜−４８ｍＶ、４６．７ｍＶ等）のゼータ電位
を有してよい。
【０００６】
本発明の更なる実施形態において、酸化鉄ナノ粒子は、酸化鉄ナノ粒子の表面を被覆する被覆剤を更に含んでよい。例えば、被覆剤は、ヘキサデカン酸、テトラデカン酸、ドデカン酸、ウンデカン酸、デカン酸、ステアリン酸、ヘキサン酸、ノナン酸（nonaic acid）、トリデカン酸、ペンタデカン酸、ヘプタデカン酸、メルカプトシラン、アミノシラン、及び更にとりわけ、オレイン酸からなる群から選択されてよい。本発明のより更なる実施形態において、被覆剤は、酸化鉄ナノ粒子の表面上の単層被覆、２層被覆又は多層被覆を形成していてよい。本明細書で言及してよい本発明の特定の実施形態において、被覆剤は２層の形態であってよい。
【０００７】
本発明のより更なる実施形態において、被覆された酸化鉄ナノ粒子は、
透過型電子顕微鏡を用いて測定される６〜２５ｎｍ（例えば、８〜２３ｎｍ）の粒径サイズ、
６２〜７５ｅｍｕ／ｇ（例えば、６５〜６８ｅｍｕ／ｇ）の磁化強度（Ｍｓ）、
０．１３〜０．２５（例えば、０．１４〜０．２０）の多分散性指数、
０．８０〜１．０７ｅｍｕ／ｇ（例えば、０．８５〜１．００ｅｍｕ／ｇ）の残留磁気、及び／又は
６．４７〜８．５７Ｇ（例えば、６．９５〜７．７５Ｇ）の保磁力（Ｈｃ）、
−４５〜−５５ｍＶ（例えば、−５０〜−５１ｍＶ）のゼータ電位、
酸化を受けた際に、１％〜６％（例えば、２％〜５．５％、５．２％等）だけ低下する磁気強度、
２０日から１００日（例えば、３０日から９０日、３０日から９０日等）の水安定性又は水／ラテックス媒体安定性
を有してよい。
技術的に実行可能な上記特徴の任意の組み合わせが本発明の一部として予測されることは認識されるだろう。
【０００８】
本発明の第２の態様において、酸化鉄ナノ粒子の製造方法が提供され、プロセスが、
（ｉ）ＦｅＣｌ２（又はその溶媒和物）及びＦｅＣｌ３（又はその溶媒和物）の混合物を溶媒中に供給し、当該混合物をＮＨ４ＯＨと反応させて、酸化鉄ナノ粒子を含む第１スラリーを形成する工程と、
（ｉｉ）第１スラリーから酸化鉄ナノ粒子を分離する工程と、
（ｉｉｉ）被覆されていない酸化鉄ナノ粒子を溶媒で洗浄して、被覆されていない酸化鉄ナノ粒子のウェットケーキを形成する工程と
を含む。
【０００９】
本発明のある実施形態において、分離する工程（ｉｉ）及び洗浄する工程（ｉｉｉ）は、
（ａ）第１スラリーに磁力を印加して、酸化鉄ナノ粒子を沈降させ（又は、まとめる、settle）、溶媒をデカントする工程、及び
（ｂ）溶媒を加えて、第２スラリーを形成し、その後、第１スラリーに磁力を印加して、酸化鉄ナノ粒子を沈降させ、溶媒をデカントしてウェットケーキを形成する工程、及び任意で
（ｃ）工程（ｂ）を１回以上繰り返す工程
を含んでよい。
【００１０】
本発明のより更なる実施形態において、
（ａ）ＦｅＣｌ２がＦｅＣｌ２・４Ｈ２Ｏ溶媒和物として存在してよく、ＦｅＣｌ３がＦｅＣｌ３・６Ｈ２Ｏ溶媒和物として存在し、及び／又は
（ｂ）ＦｅＣｌ２及び／又はＦｅＣｌ３が溶媒和物として存在する場合に、用いられる溶媒和物のモル数に基づいてモル比が計算されるという条件で、ＦｅＣｌ２（又はその溶媒和物）及びＦｅＣｌ３（又はその溶媒和物）が、０．５：３〜１：１（例えば、０．７５：２〜１：１．７５、１：１．５等）のモル比で存在してよい。
【００１１】
本発明のある実施形態において、工程（ｉ）で、
（ａ）溶媒は水であり、及び／又は
（ｂ）ＮＨ４ＯＨは１２Ｍの水溶液であり、１００ｍＬ／分の速さで混合物に加え、及び／又は
（ｃ）機械式の攪拌機を用いて、１００ｒｐｍ〜１０００ｒｐｍ（例えば、２００ｒｐｍ〜７００ｒｐｍ、５００ｒｐｍ等）の速さで混合物及び第１スラリーを撹拌し、
（ｄ）反応の温度が５０〜７０℃（例えば、５５〜６５℃、６０℃等）であり、及び／又は
（ｅ）ＮＨ４ＯＨを全量加えた後、第１スラリーを２０分〜１２０分、例えば９０分等の間撹拌し、及び／又は
（ｆ）ＮＨ４ＯＨを全量加えた後、第１スラリーが９．５以下のｐＨを有するまで反応を継続する。
【００１２】
本発明のある実施形態において、当該方法の得られた酸化鉄ナノ粒子は、
（ｉ）≧９５％マグネタイト（Ｆｅ３Ｏ４）を含んでよく、及び／又は
（ｉｉ）６０〜８０ｅｍｕ／ｇ（例えば、６５〜６６ｅｍｕ／ｇ）の磁気強度を有してよく、及び／又は
（ｉｉｉ）−３３〜−４９ｍＶ（例えば、−４５〜−４８ｍＶ、−４６．７ｍＶ等）のゼータ電位を有してよく、及び／又は
（ｉｖ）透過型電子顕微鏡を用いて測定した際、７〜２７ｎｍ（例えば、１２〜２５ｎｍ、２０〜２３ｎｍ、１０〜１５ｎｍ等）の粒子サイズを有してよい。
【００１３】
本発明のより更なる実施形態において、プロセスは、
（ａ）上述の方法で作製した酸化鉄ナノ粒子を提供する工程と、
（ｂ）当該提供された酸化鉄ナノ粒子を被覆剤と混合して混合物を提供し、そこから被覆された酸化鉄ナノ粒子を製造する工程と
を含む後のプロセスにおいて、被覆された酸化鉄ナノ粒子を形成することを更に含んでよい。
【００１４】
この更なる処理工程の実施形態において、
（ｉ）工程（ａ）において、酸化鉄ナノ粒子を酸化鉄ナノ粒子のウェットケーキとして提供し（例えば、ウェットケーキはナノ粒子と水とを含む）、
（ｉｉ）工程（ｂ）において、被覆剤を酸化鉄ナノ粒子に０．２：１より大きい重量／重量の比（例えば、２．５：１〜２：１、３：１〜１：１等）で加え、及び／又は
（ｉｉｉ）工程（ｂ）において、混合物を第２期間の間超音波処理（又は、音波処理、sonication）して被覆された酸化鉄ナノ粒子を提供する前に、混合物に第１期間の間機械的混合を施してよく（例えば、第１期間は１分間〜１時間であり、超音波処理は５分間〜１０時間、１５分間〜２時間等、例えば１時間である）、任意で超音波処理の出力は８５〜９０Ｗであり、及び／又は
（ｉｖ）工程（ｂ）において、被覆された酸化鉄ナノ粒子を均一に分散させてよい。
【００１５】
ある実施形態において、上述の方法により製造した被覆された酸化鉄ナノ粒子は、
（ｉ）≧９５％マグネタイト（Ｆｅ３Ｏ４）を含んでよく、及び／又は
（ｉｉ）６２〜７５ｅｍｕ／ｇ（例えば、６５〜６８ｅｍｕ／ｇ）の磁気強度を有してよく、及び／又は
（ｉｉｉ）−４０〜−５０ｍＶ（例えば、−４５〜−４８ｍＶ、−４６．７ｍＶ等）のゼータ電位を有してよく、及び／又は
（ｉｖ）酸化を受けた際に、１％〜６％（例えば、２％〜５．５％、５．２％等）だけ低下する磁気強度を有してよく、及び／又は
（ｖ）２０日から１００日（例えば、３０日から９０日、３０日から９０日等）の間、水又は水／ラテックス媒体中で安定であってよく、及び／又は
（ｖｉ）透過型電子顕微鏡を用いて測定される６〜２５ｎｍ（例えば、８〜２３ｎｍ）の粒子サイズを有してよい。
【００１６】
本発明のより更なる実施形態において、被覆された酸化鉄ナノ粒子は、
（ｃ）被覆された酸化鉄ナノ粒子を、材料の溶液又は材料の溶融した形態（melted form）（例えば、ポリマー溶液、溶融したポリマー、あるいは、反応及び／又は硬化することができて、ポリマー材料、紙前駆体（paper precursor）、段ボール前駆体（又は、厚紙前駆体、cardboard precursor）若しくは布前駆体（fabric precursor）、又はより詳細には、合成ラテックス溶液、例えばニトリルゴム（ＮＢＲ）等を形成する反応混合物）溶液に加えて、含浸（又は、含浸された、impregnated）酸化鉄ナノ粒子混合物を形成する工程、及び任意で
（ｄ）含浸酸化鉄ナノ粒子混合物からの物品、又は含浸酸化鉄ナノ粒子混合物を含む物品を形成する工程
を含む１つ以上の更なる処理を施してよい。
【００１７】
本発明の実施形態において、被覆剤は、ヘキサデカン酸、テトラデカン酸、ドデカン酸、ウンデカン酸、デカン酸、ステアリン酸、ヘキサン酸、ノナン酸（nonaic acid）、トリデカン酸、ペンタデカン酸、ヘプタデカン酸、メルカプトシラン、アミノシラン、及び更にとりわけ、オレイン酸からなる群から選択されてよい。
【００１８】
本発明の第３の態様において、本発明の第１及び第２の態様並びにその実施形態に係る酸化鉄ナノ粒子を含む材料（例えば、ポリマー、紙、段ボール若しくは布、炭素、粘土、セラミック、樹脂、又はより詳細には、合成ラテックス、例えばニトリルゴム（ＮＢＲ）等）を含む物品が提供される。当該態様のある実施形態において、被覆された酸化鉄ナノ粒子は実質的に均一に当該材料の全体に亘って分布していてよい。
【００１９】
本発明の特徴は、本発明の実施形態の添付の図面と併せて解釈されると、以下の詳細な説明からより容易に理解され、認識されるだろう。
【図面の簡単な説明】
【００２０】
【図１】図１は、被覆されていない酸化鉄ナノ粒子（ａ）及び本発明に係るオレイン酸で被覆された酸化鉄ナノ粒子を示す。
【図２】図２は、被覆されていない（ＦｅＯｘ）及びオレイン酸で被覆された（ＦｅＯｘ（ＯＡ））酸化鉄（Ｆｅ３Ｏ４）ナノ粒子の粉末Ｘ線回折図を示す。
【図３】図３は、被覆されていない酸化鉄（ＦｅＯｘ）及びオレイン酸で被覆された酸化鉄（ＦｅＯｘ（ＯＡ））のラマンスペクトルを示す。
【図４】図４は、ＫＢｒ（コントロール）、被覆されていない酸化鉄（ＦｅＯｘ）、オレイン酸で被覆された酸化鉄（ＦｅＯｘ（ＯＡ））及びオレイン酸（ＯＡ）のＦＴ−ＩＲスペクトルである。
【図５】図５は、振動試料型磁力計（ＶＳＭ）を用いて室温で測定した、被覆されていない酸化鉄（ＦｅＯｘ）及びオレイン酸で被覆された酸化鉄（ＦｅＯｘ（ＯＡ））のヒステリシスループである。
【図６】図６は、被覆された酸化鉄スラリーの磁気強度である。
【図７】図７は、水溶液中のオレイン酸官能化（又は、官能性、functionalised）酸化鉄ナノ粒子の様々な比率の組成の安定性を示す。
【図８】図８は、ＮＢＲラテックス及び水中のオレイン酸官能化酸化鉄ナノ粒子の最大３０日の期間に亘る安定性を示す。
【発明を実施するための形態】
【００２１】
驚くべきことに、以下に記載のプロセスを用いて、とりわけ良好な特性を有する酸化鉄ナノ粒子を作製できることを見出した。これらの酸化鉄ナノ粒子はとりわけ良好な磁気特性を有しており、酸化に耐えることができ（例えば、被覆された場合）、また液体媒体（例えば、水、ポリマー前駆体媒体又はポリマー媒体）中で懸濁液を形成する能力を有し、酸化鉄ナノ粒子のより均一な分散を可能にする。
【００２２】
得られる酸化鉄ナノ粒子は≧９５％マグネタイト（Ｆｅ３Ｏ４）を含み、
透過型電子顕微鏡を用いて測定される７〜２７ｎｍ（例えば、１２〜２５ｎｍ、２０〜２３ｎｍ等）の粒径サイズ、及び
６０〜８０ｅｍｕ／ｇ（例えば、６５〜７５ｅｍｕ／ｇ、６７〜７０ｅｍｕ／ｇ等）の磁化強度（Ｍｓ）
を有する。
【００２３】
酸化鉄ナノ粒子は、透過型電子顕微鏡を用いて観察した際、実質的に球形の形状を有してよい。追加的に、又は代替的に、
（ｉ）酸化鉄ナノ粒子は、８５〜９９％（例えば、９０〜９５％）の結晶化度、
（ｉｉ）以下の実験の節で説明するように測定された０．１５〜０．２５（例えば、０．１６〜０．２５、０．１７〜０．２０等）の多分散性指数、
以下の実験の節で説明するように測定された０．１９〜１．８４ｅｍｕ／ｇ（例えば、０．２５〜１．５０ｅｍｕ／ｇ、０．５０〜１．００ｅｍｕ／ｇ）の残留磁気、
以下の実験の節で説明するように測定された３．２９〜１４．７１ｋＡ／ｍ（例えば、４．２０〜１１．００ｋＡ／ｍ、５．００〜８．５０ｋＡ／ｍ等）の保磁力（Ｈｃ）、
以下の実験の節で説明するように測定された−３３〜−４９ｍＶ（例えば、−４５〜−４８ｍＶ、４６．７ｍＶ等）のゼータ電位
を有してよい。
【００２４】
本明細書で言及される酸化鉄ナノ粒子の結晶化度は、任意の適切な方法で測定してよい。例えば、結晶化度は、メスバウアー分光法を用いて測定してよい。
【００２５】
上述の酸化鉄ナノ粒子は、以下の工程：
（ｉ）ＦｅＣｌ２（又はその溶媒和物）及びＦｅＣｌ３（又はその溶媒和物）の混合物を溶媒中に供給し、当該混合物をＮＨ４ＯＨと反応させて、酸化鉄ナノ粒子を含む第１スラリーを形成する工程と、
（ｉｉ）第１スラリーから酸化鉄ナノ粒子を分離する工程と、
（ｉｉｉ）被覆されていない酸化鉄ナノ粒子を溶媒で洗浄して、被覆されていない酸化鉄ナノ粒子のウェットケーキを形成する工程と
を含む方法を用いて準備してよい。
【００２６】
分離する工程（ｉｉ）及び洗浄する工程（ｉｉｉ）は、以下のプロセス：
（ａ）第１スラリーに磁力を印加して、酸化鉄ナノ粒子を沈降させ（又は、まとめる、settle）、溶媒をデカントする工程、及び
（ｂ）溶媒を加えて、第２スラリーを形成し、その後、第１スラリーに磁力を印加して、酸化鉄ナノ粒子を沈降させ、溶媒をデカントしてウェットケーキを形成する工程、及び任意で
（ｃ）工程（ｂ）を１回以上繰り返す工程
を含んでよい。
【００２７】
上述のプロセスのある実施形態において、
（ａ）ＦｅＣｌ２がＦｅＣｌ２・４Ｈ２Ｏ溶媒和物として存在してよく、ＦｅＣｌ３がＦｅＣｌ３・６Ｈ２Ｏ溶媒和物として存在してよく、及び／又は
（ｂ）ＦｅＣｌ２及び／又はＦｅＣｌ３が溶媒和物として存在する場合に、用いられる溶媒和物のモル数に基づいてモル比が計算されるという条件で、ＦｅＣｌ２（又はその溶媒和物）及びＦｅＣｌ３（又はその溶媒和物）が、０．５：３〜１：１（例えば、０．７５：２〜１：１．７５、１：１．５等）のモル比で存在してよい。
【００２８】
本発明の特定の実施形態において、上述のプロセスは、以下の条件：
（ａ）工程（ｉ）において、溶媒は水であってよい、
（ｂ）工程（ｉ）において、ＮＨ４ＯＨは１２Ｍの水溶液であってよく、１００ｍＬ／分の速さで混合物に加えてよい、
（ｃ）工程（ｉ）において、機械式の攪拌機を用いて、１００ｒｐｍ〜１０００ｒｐｍ（例えば、２００ｒｐｍ〜７００ｒｐｍ、５００ｒｐｍ等）の速さで混合物及び第１スラリーを撹拌してよい、
（ｄ）工程（ｉ）において、反応温度は５０〜７０℃（例えば、５５〜６５℃、６０℃等）であってよい、
（ｅ）工程（ｉ）において、ＮＨ４ＯＨを全量加えた後、第１スラリーを２０分〜１２０分、例えば９０分等の間撹拌してよい、
（ｆ）工程（ｉ）において、ＮＨ４ＯＨを全量加えた後、第１スラリーが９．５以下のｐＨを有するまで反応を継続してよい、
の１つ以上を施してよい。
【００２９】
加えて、上述の酸化鉄ナノ粒子に更なる処理工程を施して、被覆された酸化鉄ナノ粒子を提供してよい。これらの被覆された酸化鉄ナノ粒子は、酸化鉄ナノ粒子の表面を被覆する被覆剤を更に含む。例えば、被覆剤は、ヘキサデカン酸、テトラデカン酸、ドデカン酸、ウンデカン酸、デカン酸、ステアリン酸、ヘキサン酸、ノナン酸、トリデカン酸、ペンタデカン酸、ヘプタデカン酸、メルカプトシラン、アミノシラン及びオレイン酸からなる群から選択されてよい。本明細書で言及してよい特定の被覆剤は、オレイン酸を含む。
【００３０】
本発明のある実施形態において、被覆剤は、酸化鉄ナノ粒子の表面上の単層被覆、２層被覆又は多層被覆を形成してよい。すなわち、被覆が２層被覆である場合、被覆剤は、酸化鉄ナノ粒子の表面と相互作用して（又は、相互に、interactive）接触している第１被覆層、及び第１被覆層と相互作用する第２被覆層を形成してよい。単層及び多層との用語は、本明細書で提供される２層の定義に基づいて理解され得る。
【００３１】
本明細書で言及してよい本発明の特定の実施形態において、被覆は２層の形態であってよい。
【００３２】
被覆された酸化鉄ナノ粒子は、以下の特性：
透過型電子顕微鏡を用いて測定される６〜２５ｎｍ（例えば、８〜２３ｎｍ）の粒径サイズ、
６２〜７５ｅｍｕ／ｇ（例えば、６５〜６８ｅｍｕ／ｇ）の磁化強度（Ｍｓ）、
０．１３〜０．２５（例えば、０．１４〜０．２０）の多分散性指数、
０．８０〜１．０７ｅｍｕ／ｇ（例えば、０．８５〜１．００ｅｍｕ／ｇ）の残留磁気、及び又は
６．４７〜８．５７ｋＡ／ｍ（例えば、６．９５〜７．７５ｋＡ／ｍ）の保磁力（Ｈｃ）、
−４５〜−５５ｍＶ（例えば、−５０〜−５１ｍＶ）のゼータ電位、
酸化を受けた際に、１％〜６％（例えば、２％〜５．５％、５．２％等）だけ低下する磁気強度、
２０日から１００日（例えば、３０日から９０日、３０日から９０日等）の水安定性又は水／ラテックス媒体安定性
の１つ以上を有してよい。
【００３３】
酸化に対する耐性、媒体中での均一性及び媒体中での安定性を得ることが従来の酸化鉄ナノ粒子にとってとりわけ困難な特性であることは留意されるだろう。
【００３４】
被覆された酸化鉄ナノ粒子を、
（ａ）上述の方法で作製した酸化鉄ナノ粒子を提供する工程と、
（ｂ）当該提供された酸化鉄ナノ粒子を被覆剤と混合して混合物を提供し、そこから被覆された酸化鉄ナノ粒子を製造する工程と
により提供してよい。
【００３５】
本明細書で言及してよい本発明の特定の実施形態において、酸化鉄ナノ粒子を酸化鉄ナノ粒子のウェットケーキとして提供してよい。例えば、ウェットケーキはナノ粒子と水とを含んでよい。
【００３６】
上述のプロセスの工程（ｂ）において、被覆剤を被覆されていない酸化鉄ナノ粒子に０．２：１より大きい重量／重量の比（例えば、２．５：１〜２：１、３：１〜１：１等）で加えてよい。重量／重量の比が用いられる材料の乾燥重量に基づくことは理解されるだろう。
【００３７】
被覆剤は、オレイン酸、ヘキサデカン酸、テトラデカン酸、ドデカン酸、ウンデカン酸、デカン酸、ステアリン酸、ヘキサン酸、ノナン酸、トリデカン酸、ペンタデカン酸、ヘプタデカン酸、メルカプトシラン及びアミノシランからなる群から選択されてよい。本明細書で言及されてよい特定の被覆剤はオレイン酸を含み、オレイン酸を被覆されていない酸化鉄ナノ粒子に０．２：１より大きい重量／重量の比（例えば、２．５：１〜２：１、３：１〜１：１等）で加える。
【００３８】
工程（ｂ）において、上記混合物を第２期間の間超音波処理して被覆された酸化鉄ナノ粒子を提供する前に、混合物に第１期間の間機械的混合を施してよい（例えば、第１期間は１分間〜１時間であり、超音波処理は５分間〜１０時間、１５分間〜２時間等、例えば１時間である）。例えば、超音波処理の出力は８５〜９０Ｗである。
【００３９】
上述のプロセスが均一に分散され得る酸化鉄ナノ粒子を提供し得ることは認識されるだろう。
【００４０】
上述のプロセスは、被覆された酸化鉄ナノ粒子を、材料の溶液又は材料の溶融した形態（例えば、ポリマー、又は合成ラテックス、ＮＢＲラテックス等）に加えて、含浸酸化鉄ナノ粒子混合物を形成する追加の工程を更に含んでよい。加えて、その後、含浸酸化鉄ナノ粒子混合物を用いて、含浸酸化鉄ナノ粒子混合物から物品（例えば、ＮＢＲラテックス物品）を形成してよい。
【００４１】
材料の溶液又は材料の溶融した形態は、ポリマー溶液、溶融したポリマー、あるいは、反応及び／又は硬化することができて、ポリマー材料を形成する反応混合物であってよい。代替の実施形態において、当該材料は、紙、段ボール又は布を形成するのに用いられる成分の混合物であってよい。本発明の特定の実施形態において、当該材料はラテックス溶液（例えば、合成ラテックス溶液、ニトリルゴム（ＮＢＲ）等）であってよい。
【００４２】
上述のプロセスは、
（ｉ）６２〜７５ｅｍｕ／ｇ（例えば、６５〜６８ｅｍｕ／ｇ）の磁化強度（Ｍｓ）、
（ｉｉ）−４５〜−５５ｍＶ（例えば、−５０〜−５１ｍＶ）のゼータ電位、
（ｉｉｉ）酸化を受けた際に、１％〜６％（例えば、２％〜５．５％、５．２％等）だけ低下する磁気強度を有し、及び
（ｉｖ）２０日から１００日（例えば、３０日から９０日、３０日から９０日等）の間、水又は水／ラテックス媒体中で安定である
から選択される１つ以上の特性を有する被覆された酸化鉄ナノ粒子を作製するのに用いてよい。
【００４３】
本発明の範囲内にある被覆された酸化鉄ナノ粒子を製造するプロセスを以下に説明する。以下に記載のプロセスが、本発明の全ての態様及び実施形態に対して必須でない追加の成分を含んでよいことは認識されるだろう。
【００４４】
半乾きのナノ磁性酸化鉄ナノ粒子に種々の量の界面活性剤を加え、手動で撹拌し（表１に記載の量）、その後、１２ＭのＮＨ４ＯＨを加えた。得られた懸濁液は、超音波発生装置（又は、音波発生装置、sonicator）を用いて超音波で１時間処理され、本明細書において「ナノＭＡＧ」と記載されてよい。
【００４５】
【表１】
2018530513.tif 000003
【００４６】
本明細書で用いられる酸化鉄は、他に記載が無い限り、マグヘマイト（γ−Ｆｅ２Ｏ３）若しくはマグネタイト（Ｆｅ３Ｏ４）、又はそれらの組み合わせである。本明細書で用いられる界面活性剤は、他に記載が無い限り、脂肪酸（オレイン酸、ヘキサデカン酸（パルミチン酸）、テトラデカン酸（ミリスチン酸）、ドデカン酸（ラウリン酸）（Luaric acid）、ウンデカン酸、デカン酸（カプリン酸）、ステアリン酸、ヘキサン酸、ノナン酸、トリデカン酸（Ｃ１３）、ペンタデカン酸（Ｃ１５）、若しくはヘプタデカン酸（Ｃ１７））、又はカップリング剤（３−（トリメトキシシリル）−１−プロパンチオール、又はＮ−（２−アミノエチル）−３−アミノプロピルトリメトキシシラン）、あるいは、それらの組み合わせである。
【００４７】
また、本明細書に記載の酸化鉄ナノ粒子を含む材料（例えば、ポリマー、紙、段ボール若しくは布、又はより詳細には、合成ラテックス、ニトリルゴム（ＮＢＲ）等）から形成される物品が提供される。
【実施例】
【００４８】
方法
ゼータサイザー
マルバーンのゼータサイザーナノＺＳを選択して、ＩＯＮＰ（酸化鉄ナノ粒子）のゼータ電位、粒子サイズ分布及び多分散性を調査した。これは、凝集の高度検出、並びに小さい又は希釈されたサンプル及び非常に低い又は高い濃度のサンプルの測定に用いられる動的光散乱を用いた高性能な２角度の粒子及び分子サイズの分析装置である。この技術は、ブラウン運動に基づく粒子移動の拡散を測定し、その後、ストークス−アインシュタインの関係を用いてそれをサイズ及びサイズ分布に変換する。約０．００１ｇのＩＯＮＰを準備して５ｍｌのＤＩ水中に分散させた。更に、０．２ｍｌの３Ｍの水酸化アンモニウムを滴下した。溶液はｐＨ１０である。ＩＯＮＰを脱イオン水中に十分に分散させることを確実にするため、溶液を１時間超音波処理した。レーザーを安定させるために、ゼータサイザー機器の電源を３０分間入れた。次に、分散溶液を、流体力学的サイズ（又は、流体力学的半径、hydrodynamic size）及びゼータ電位をそれぞれ測定する使い捨てのポリスチレン（ＤＴＳ００１２）中及び折り畳まれたキャピラリーセル（folded capillary cell）（ＤＴＳ１０６０）中に注入した。その後、所要のセルを機器に挿入し、温度を安定させた。最後に、スラリーの電荷（又は、荷電、charge）及び粒子サイズ分布の測定を解析し、結果を集めた。
【００４９】
高分解能透過型電子顕微鏡（ＨＲＴＥＭ）
ＨＲＴＥＭ分析をＪＥＭ−２１００Ｆ機器により加速電圧２００ｋＶで行った。これは、単一のサンプルからの像及び回折の情報の両方を取り出す能力のおかげと考える材料科学者にとって、特性評価技術のリストにおける主要なサポートとなっている。更に、サンプル上で加速されたビーム電子で生じる放射により、材料特性を決定することができる。これは、非常に小さく微小な格子縞間隔を観察することができる１．６倍の倍率までの高倍率を提供する。ＨＲＴＥＭの特性評価の前に、分散させたＩＯＮＰを３００メッシュの銅グリッド上に滴下することにより、サンプルを準備した。準備したサンプルを一晩置いた。その後、ＨＲＴＥＭに挿入する前に、銅グリッド上に準備したサンプルをＨＲＴＥＭサンプルホルダーの中に配置した。ＩＯＮＰの像を選択し、５００００倍、１０００００倍及び５０００００倍の倍率で撮影した。サイズ及び格子縞間隔をｉｍａｇｅ−Ｊで測定した。１００個のＩＯＮＰ粒子を測定した後、粒子サイズ分布をプロットすることができ、ＸＲＤ情報を支持するのに格子縞間隔を用いた。
【００５０】
振動試料型磁力計（ＶＳＭ）
ＶＳＭは１９５６年にサイモン・フォーナー（Simon Foner）（ＭＩＴの科学者）により発明され、反磁性、常磁性、強磁性及び反強磁性の多種多様な材料の磁気特性を決定するのに広く用いられている。振動試料型磁力計（Ｌａｋｅｓｈｏｒｅ−ＶＳＭ７４０７）を用いてＩＯＮＰの磁気特性を調査した。約０．０３ｇのＩＯＮＰをサンプルホルダーに準備し、電磁石の極の間の１対のピックアップコイルの中心に配置した。サンプルをトランスデューサアセンブリのサンプルロッドに取り付け、駆動コイルの中心を通過させる。７１Ｈｚの周波数でオシレーターで自身が駆動されるパワーアンプでトランスデューサを駆動した。磁場（又は、磁化磁界、magnetizing field）に垂直なｚ軸に沿ってサンプルを振動させ、磁気特性自体を示す信号を誘起した。１００００ｋＡ／ｍ〜−１００００ｋＡ／ｍ及び−１００００ｋＡ／ｍ〜１００００ｋＡ／ｍの連続ヒステリシス及び磁場を適用して、ＩＯＮＰの磁化飽和（Ｍｓ）、保磁力（Ｈｃ）及び残留磁化（Ｍｒ）を確認した。
【００５１】
フーリエ変換赤外分光法（ＦＴＩＲ）
ＦＴＩＲスペクトルは、分子の吸収及び透過率（特定の周波数のエネルギー）示し、ＩＯＮＰの官能基、他の付着した分子の官能基、及びＩＯＮＰと分子との間に結び付いた官能基を決定するのに有用である。サンプルホルダーにサンプルを置く前に、サンプルホルダーをアセトンで洗浄した。約０．３ｍｇのＩＯＮＰを４ｍｇのＫＢｒと混合し、成形して、ペレットを形成した。ペレットをＦＴＩＲに設置し、ＩＲ放射をペレットに通過させた。ＩＲ放射の幾らかはサンプルで吸収され、その幾らかは透過により通過した。ＦＴＩＲの分解能を４００ｃｍ−１〜４０００ｃｍ−１の波長範囲において１６スキャンで４ｃｍ−１に設定した。ＦＴＩＲスペクトルを標識ピーク（又は、分類されたピーク、labelled peak）で収集した。
【００５２】
ラマン分光法
本研究では、ラマン分光法（高性能ＣＣＤカメラ及びＬＥＩＬＡ（又は、ライカ、LEILA）の顕微鏡を用いてレニショーのｉｎ  ｖｉａ  Ｒｅｆｌｕｘ）を使用した。これは化学構造及び物理的形態に関する情報を提供するのに広く用いられる振動分光技術の１つである。これは、高い横方向分解能（又は、方位分解能、lateral resolution）を用い、特徴的なスペクトルパターンから物質（相）、及びＩＯＮＰ中の物質の量を定量的又は判定量的に決定するのに用いられた。約０．０５ｇのサンプルをサンプルホルダー中に置き、その後、ラマン分光器に挿入した。試験のプロセスにおいて試料の分解及び蛍光発光が起こり得る。このことは、ＩＯＮＰのような高感度材料に大きな影響を与えるだろう。従って、０．２ｍＶのレーザー出力の１パーセントを選択して１８０秒の曝露時間でＩＯＮＰを分析した。本研究では、アルゴンガスレーザー（５１４ｎｍ）を選択した。その分解能により１８００ｍｍ−１のスペクトルが良好なスペクトルをプロットするのに十分であるからである。５０倍（×50）の対物レンズでレーザービームを集光することにより散乱放射を集め、また、試料上のレーザースポットは５１４ｎｍの励起で約０．８３６μｍであった。得られたラマンスペクトルを解析し、ＩＯＮＰの種々の相を決定した。
【００５３】
実施例１
酸化鉄ナノ粒子の準備
６０℃の脱イオン（ＤＩ）水（６８０ｍＬ）に、強く撹拌しながら（５００ｒｐｍ）、完全に溶解したＦｅＣｌ２・４Ｈ２Ｏの水溶液（２８．１６ｇ、１４１．６４ｍｍｏｌ、１００ｍＬのＨ２Ｏ中）、及び完全に溶解したＦｅＣｌ３・６Ｈ２Ｏの水溶液（５７．４２ｇ、２１２．４３ｍｍｏｌ、１００ｍＬのＨ２Ｏ中；ＦｅＣｌ２・４Ｈ２Ｏ／ＦｅＣｌ３・６Ｈ２Ｏのモル比が１：１．５）を連続して加えた。次いで、１００ｍＬ／分の速さで、水酸化アンモニウム（１２Ｍ、１０００ｍＬ）を上記溶液に加えた。反応混合物を６０℃で更に９０分撹拌した。磁石を用いて反応混合物から沈殿を分離してウェットケーキを形成し、次いで、ＤＩ水を加え、水の除去のサイクル及び除去を何度も繰り返した。次いで、過剰な水を取り除き、ナノ磁性粒子を半乾きの状態に保って凝集を防止した。
【００５４】
図１ａは、得られた被覆されていないナノ磁性酸化鉄のＴＥＭ像を示す。
【００５５】
実施例２
官能化酸化鉄ナノ粒子の準備
１ｇの準備１の半乾きの酸化鉄ナノ磁性粒子にオレイン酸（５ｍＬ、０．４５ｇ）を撹拌しながら加え、その後、ＮＨ４ＯＨ（１２Ｍ、５ｍＬ）を加えた。得られた混合物を１時間超音波処理（又は、音波処理、sonicated）した。
【００５６】
図１ｂは、本発明の被覆された酸化鉄粒子を示す。
【００５７】
図２は、実施例１のオレイン酸で被覆された（ＦｅＯｘ（ＯＡ））酸化鉄ナノ粒子と対照して、準備１で得られた被覆されていない酸化鉄（ＦｅＯｘ）について得られたＸ線粉末回折の結果を示す。示されるように、粉末回折の結果は、両方の材料が特徴的なピークを有する酸化鉄を含むことを示した。Ｘ線粉末回折の実験で得られた結果に基づくと、ＦｅＯｘ及びＦｅＯｘ（ＯＡ）の結晶サイズは同等なようである。しかし、このことが被覆されていない酸化鉄ナノ粒子が凝集する可能性を考慮していないことは認識されるだろう。
【００５８】
流体力学的測定の技術（例えば、ゼータサイザー）を用いて検討すると、被覆されていない粒子は、僅かにサイズが大きい（表２参照）。この差異は、より低いゼータ電位Ｚｐ（表２）により示唆されるように、おそらくほぼ溶液中での被覆されていない酸化鉄ナノ粒子の凝集に起因するものである。Ｚｐは溶液中の粒子の安定性の指標である。従って、流体力学的粒子（hydrodynamic particles）は、ＴＥＭ分析を用いて測定したものと比較して僅かに大きなサイズを有するが、ＦｅＯｘ及びＦｅＯｘ（ＯＡ）の粒子サイズはなおナノサイズ化されている（又は、ナノサイズである、nanosized）。加えて、被覆されていない酸化鉄ナノ粒子における凝集の実際の度合いが、ここで示されるものより幾らか高いことがあり得ることに留意すべきである。
【００５９】
【表２】
2018530513.tif 000004
【００６０】
図３は、被覆されていない酸化鉄（ＦｅＯｘ）及びオレイン酸で被覆された酸化鉄（ＦｅＯｘ（ＯＡ））のラマンスペクトルを示す。６６８ｃｍ−１及び７００ｃｍ−１における強いピークの存在により、両方のサンプルがそれぞれ、マグネタイト磁性相（又は、磁気相、magnetic phase）及びマグヘマイト磁性相を含むことが分かった（Ｓｌａｖｏｖ，Ｌ．，  Ｍ．Ｖ．Ａｂｒａｓｈｅｖら（２０１０）、Ｊｏｕｒｎａｌ  ｏｆ  Ｍａｇｎｅｔｉｓｍ  ａｎｄ  Ｍａｇｎｅｔｉｃ  Ｍａｔｅｒｉａｌｓ、３２２（１４）：１９０４〜１９１１）。しかし、いずれの組成もヘマタイト相又はゲータイト（geotite）相の存在を示さなかった。
【００６１】
図４は、オレイン酸で被覆された酸化鉄（ＦｅＯｘ（ＯＡ））、被覆されていない鉄（ＦｅＯｘ）、ＫＢｒ（コントロール）及びオレイン酸（ＯＡ）のＦＴ−ＩＲスペクトルを示す。示されるように、ＦｅＯｘ及びＦｅＯｘ（ＯＡ）が５８０ｃｍ−１における（Ｆｅ−Ｏ）（Ａ）結合の特徴的な吸収バンドを示すことを理解でき（Ｍａ，Ｍ．，  Ｙ．Ｚｈａｎｇら（２００３）、Ｃｏｌｌｏｉｄｓ  ａｎｄ  Ｓｕｒｆａｃｅｓ  Ａ：Ｐｈｙｓｉｃｏｃｈｅｍｉｃａｌ  ａｎｄ  Ｅｎｇｉｎｅｅｒｉｎｇ  Ａｓｐｅｃｔｓ  ２１２（２〜３）：２１９−２２６；Ｓｌａｖｏｆ  ｉｂｉｄ）、これはサンプルが酸化鉄であることを示しており、両方のサンプルが酸化鉄粒子を含むことを裏付ける。ＯＡは、それぞれ２８００〜３０００ｃｍ−１及び１３９０〜１４２０ｃｍ−１におけるＣ−Ｈ伸縮バンド（Ｄ）及び変角（bending）バンド（Ｂ）の存在により検出することができる。これらのバンドはＦｅＯｘ（ＯＡ）でも示され、サンプル中の少ないＯＡ含有量に起因して、当該バンドの小さなピークサイズを有する。ＯＡは、（Ｃ）（１６９０〜１７６０ｃｍ−１）においてＣ＝Ｏのバンドも示す。しかし、このバンドは、カルボキシル基と酸化鉄との間の、Ｃ＝Ｏ振動を阻害する強い相互作用に起因してＦｅＯｘ（ＯＡ）では検出されないことがあり得る。３４００ｃｍ−１におけるバンドは、Ｏ−Ｈ変角（Ｅ）振動に起因する。これらの結果は、ＦｅＯｘ（ＯＡ）がＦｅ−Ｏ及びＣ−Ｈに対応する振動を含むことを示しており、組成中の酸化鉄及びＯＡの両方の存在をそれぞれ裏付ける。
【００６２】
ＦｅＯｘ及びＦｅＯｘ（ＯＡ）について、振動試料型磁力計（ＶＳＭ）を用いて室温で測定したヒステリシスループを図５に示す。合成した磁性ＮＰは超常磁性挙動を示し、観察された非常に小さな保磁力及び磁気残留磁気（magnetic remanence）を有する。ＦｅＯｘ及びＦｅＯｘ（ＯＡ）の飽和磁化の値はそれぞれ、〜８０．６、及び〜６６．２である。組成物の磁気特性に対するバリアとして振る舞う被覆材料に起因して、被覆されたナノ粒子がより低い値を与えたと推測される。
【００６３】
酸化鉄ナノ粒子について被覆剤としてオレイン酸を使用することは、ナノ粒子の凝集だけでなく、図６に示すような酸素による酸化も防止する。酸化遅延剤（又は、抑制剤、retarder）を用いてサンプルを比較し、サンプルを１２５℃の温度に２５分間加熱し、その後、磁気特性を特徴付けた。処理されていないＦｅＯｘサンプルと比較して、被覆されていない酸化鉄（ＦｅＯｘ）について１８．９％の低下と比較して、加熱されなかったサンプルと比較して、オレイン酸で被覆された酸化鉄ナノ粒子（ＦｅＯｘ（ＯＡ））は、酸化を遅らせることができ、磁気強度は５．２％だけ低下することが分かった。
【００６４】
実施例３
酸化鉄とオレイン酸との比率を最適化するために、準備１で記載したように半乾きの酸化鉄を準備した。種々の量のオレイン酸を半乾きのナノ磁性酸化鉄ナノ粒子に加え、手動で撹拌し、その後、１２ＭのＮＨ４ＯＨを加えた（表３に記載の量）。超音波発生装置を用いて、得られた懸濁液を超音波で１時間処理した。
【００６５】
【表３】
2018530513.tif 000005
【００６６】
図７に示すように、０．２：１より大きいオレイン酸：酸化鉄ナノ粒子の比率が、溶液中で安定な被覆されたナノ粒子を得るのに必要であると思われる。水酸化アンモニウムが溶液中の被覆された酸化鉄ナノ粒子の安定性に影響を与えないようであることは認識されるだろう。
【００６７】
実施例４
次に、水及びＮＢＲラテックス中におけるオレイン酸で被覆された酸化鉄ナノ粒子の安定性を調査した。
【００６８】
初めに、ブラシ及び洗剤を用いて混合タンクを徹底的に洗浄して、調合プロセスの間汚染がないことを確実にした。７００ｇの全固形分（ＴＳＣ）４３％のＮＢＲラテックスを濾過し、混合タンクに移した。それを５０ｒｐｍの攪拌速度で３０分間攪拌した。その後、ラテックスのｐＨをｐＨ９．６〜９．７に調節した。ラテックスのＴＳＣが４３％に保持されることを連続的に確認した。次に、１８．０６ｇのドデシルベンゼンスルホン酸ナトリウム（ＳＤＢＳ）をラテックスにゆっくり加え、１時間攪拌を続けた。再度、化合物ラテックスのｐＨを測定し、ｐＨ９．６〜９．７に調節した。その間、３．６１ｇのジブチルジチオカルバメート（ＺＤＢＣ）、７．０２ｇの硫黄、６．５２ｇの酸化亜鉛（ＺｎＯ）及び９．０３ｇの二酸化チタン（ＴｉＯ２）を量り分けた。これらの化学物質全てをラテックス化合物にゆっくり加え、更に１時間攪拌した。その後、攪拌速度を３０ｒｐｍに落とし、一晩置いた。調合したラテックスのＴＳＣを確認し、ＤＩ水で２３％に希釈した。この段階で、５、１０、１５及び２０ｐｈｒの被覆されたＩＯＮＰ並びに１２．０４ｇのアクアワックスを調合したラテックスにゆっくり加えた。ＴＳＣ及びｐＨを制御及び記録しながら、それを１時間攪拌した。
【００６９】
図８は、水及びＮＢＲラテックス中のＦｅＯｘ（ＯＡ）のある期間に亘る安定性を示す。オレイン酸の充填（loading）量は、酸化鉄１ｇ当たり０．４ｇであった。図８に示すように、ＦｅＯｘ（ＯＡ）ナノ粒子は、水及びＮＢＲラテックスの両方において少なくとも３０日間安定である。当該観察された安定性はＺｐ値（実施例１参照）と一致している。
【図１（ａ）】
2018530513.tif 000006
【図１（ｂ）】
2018530513.tif 000007
【図２】
2018530513.tif 000008
【図３】
2018530513.tif 000009
【図４】
2018530513.tif 000010
【図５】
2018530513.tif 000011
【図６】
2018530513.tif 000012
【図７】
2018530513.tif 000013
【図８】
2018530513.tif 000014
【国際調査報告】
2018530513.tif 000015
2018530513.tif 000016
2018530513.tif 000017
2018530513.tif 000018
2018530513.tif 000019